"芳香族ビニル化合物単位を含有する重合体ブロックと共役ジエン化合物単位を含有する重合体ブロックとを有するブロック共重合体またはその水素添加物である熱可塑性エラストマーA100質量部に対して、ポリビニルアセタール樹脂B1~100質量部、極性基含有オレフィン系共重合体C5~100質量部および軟化剤D0.1~300質量部とを含有する熱可塑性重合体組成物。熱可塑性エラストマーA100質量部に対して、成分Bを10~70質量部、成分Cを10~70質量部、成分Dを1~200質量部含有する、請求項1に記載の熱可塑性重合体組成物。ポリビニルアセタール樹脂Bが、平均重合度100~4,000のポリビニルアルコールをアセタール化して得られるものであって、アセタール化度が55~88モルである、請求項1または2に記載の熱可塑性重合体組成物。ポリビニルアセタール樹脂Bが、ポリビニルブチラールである、請求項1~3のいずれかに記載の熱可塑性重合体組成物。極性基含有オレフィン系共重合体Cが、オレフィン系共重合体単量体と極性基含有共重合性単量体とを重合させてなるオレフィン系共重合体である、請求項1~4のいずれかに記載の熱可塑性重合体組成物。極性基含有オレフィン系共重合体Cの190°C、荷重2.16kg21.18Nの条件下におけるメルトフローレートMFRが0.1~100g/10分である、請求項1~5のいずれかに記載の熱可塑性重合体組成物。極性基含有オレフィン系共重合体Cのビカット軟化点が40~100°Cである、請求項1~6のいずれかに記載の熱可塑性重合体組成物。極性基含有オレフィン系共重合体Cの極性基含有共重合性単量体に由来する構造単位の割合が1~99質量である、請求項5~7のいずれかに記載の熱可塑性重合体組成物。極性基含有オレフィン系共重合体Cが、オレフィン-メタアクリル酸エステル共重合体である、請求項5~8のいずれかに記載の熱可塑性重合体組成物。請求項1~9のいずれかに記載の熱可塑性重合体組成物を用いた成形品。前記熱可塑性重合体組成物が、セラミックス、金属および合成樹脂から選択される少なくとも1種に接着してなる、請求項10に記載の成形品。前記熱可塑性重合体組成物が、セラミックスおよび金属から選択される少なくとも1種に接着してなる、請求項11に記載の成形品。前記熱可塑性重合体組成物が、セラミックス同士、金属同士もしくは合成樹脂同士を、またはセラミックス、金属および合成樹脂から選択される少なくとも2種を接着してなる、請求項10に記載の成形品。しかしながら、特許文献7に開示された熱可塑性重合体組成物は、柔軟性、力学特性、成形加工性および接着性に優れるものの、セラミックス、金属または合成樹脂に接着してなる成形品の製造工程において、200°C以上特にセラミックスや金属を接着する場合には240°C以上の高温で加熱処理してから接着している。ここで、本発明者らの詳細な検討によると、特許文献7に開示された熱可塑性重合体組成物は、180°C以下の温度では十分な接着力を有さないことが判明した。ところで、射出成形機や押出機内では、該熱可塑性重合体組成物は200°C以上で加熱溶融されても、吐出されると直ちにその表面温度は200°C以下に冷却されてしまうため、接着力が低下する恐れがあった。そのため、既存の射出成形機や押出し機に別途ヒーターを設置し、吐出後も樹脂の温度を200°C以上に保持する必要があった。また、そもそも200°C以上の高温では多くの合成樹脂部材が溶融変形するため、同時に加熱される接着部分周辺の合成樹脂部材が破壊されたりするという問題があった。本発明は、上記事情に鑑みてなされたものであって、柔軟性、力学特性、成形加工性に優れ、かつ、プライマー処理などを施さなくても、セラミックス、金属および合成樹脂を低温例えば190°C以下での加熱処理によっても接着できる熱可塑性重合体組成物、および該熱可塑性重合体組成物を用いてなる成形品を提供することを課題とする。本発明者らは鋭意検討した結果、芳香族ビニル化合物単位を含有する重合体ブロックと共役ジエン化合物単位を含有する重合体ブロックとを有するブロック共重合体またはその水素添加物である熱可塑性エラストマーAとポリビニルアセタール樹脂Bに、さらに極性基含有オレフィン系共重合体Cおよび軟化剤Dとをそれぞれ特定配合比で含有する熱可塑性重合体組成物によって、上記課題を解決できることを見出し、本発明を完成するに至った。即ち、本発明は、下記[1]~[13]を提供するものである。[1]芳香族ビニル化合物単位を含有する重合体ブロックと共役ジエン化合物単位を含有する重合体ブロックとを有するブロック共重合体またはその水素添加物である熱可塑性エラストマーA100質量部に対して、ポリビニルアセタール樹脂B1~100質量部、極性基含有オレフィン系共重合体C5~100質量部および軟化剤D0.1~300質量部とを含有する熱可塑性重合体組成物。[2]熱可塑性エラストマーA100質量部に対して、成分Bを10~70質量部、成分Cを10~70質量部、成分Dを1~200質量部含有する、上記[1]に記載の熱可塑性重合体組成物。[3]ポリビニルアセタール樹脂Bが、平均重合度100~4,000のポリビニルアルコールをアセタール化して得られるものであって、アセタール化度が55~88モルである、上記[1]または[2]に記載の熱可塑性重合体組成物。[4]ポリビニルアセタール樹脂Bが、ポリビニルブチラールである、上記[1]~[3]のいずれかに記載の熱可塑性重合体組成物。[5]極性基含有オレフィン系共重合体Cが、オレフィン系共重合体単量体と極性基含有共重合性単量体とを重合させてなるオレフィン系共重合体である、上記[1]~[4]のいずれかに記載の熱可塑性重合体組成物。[6]極性基含有オレフィン系共重合体Cの190°C、荷重2.16kg21.18Nの条件下におけるメルトフローレートMFRが0.1~100g/10分である、上記[1]~[5]のいずれかに記載の熱可塑性重合体組成物。[7]極性基含有オレフィン系共重合体Cのビカット軟化点が40~100°Cである、上記[1]~[6]のいずれかに記載の熱可塑性重合体組成物。[8]極性基含有オレフィン系共重合体Cの極性基含有共重合性単量体に由来する構造単位の割合が1~99質量である、上記[5]~[7]のいずれかに記載の熱可塑性重合体組成物。[9]極性基含有オレフィン系共重合体Cが、オレフィン-メタアクリル酸エステル共重合体である、上記[5]~[8]のいずれかに記載の熱可塑性重合体組成物。[10]上記[1]~[9]のいずれかに記載の熱可塑性重合体組成物を用いた成形品。[11]前記熱可塑性重合体組成物が、セラミックス、金属および合成樹脂から選択される少なくとも1種に接着してなる、上記[10]に記載の成形品。[12]前記熱可塑性重合体組成物が、セラミックスおよび金属から選択される少なくとも1種に接着してなる、上記[11]に記載の成形品。[13]前記熱可塑性重合体組成物が、セラミックス同士、金属同士もしくは合成樹脂同士を、またはセラミックス、金属および合成樹脂から選択される少なくとも2種を接着してなる、上記[10]に記載の成形品。本発明の熱可塑性重合体組成物は、柔軟性、力学特性および成形加工性に優れ、かつ、190°C以下での加熱処理でも、セラミックス、金属および合成樹脂から選択される少なくとも1種に接着することが可能であり、これらに接着してなる成形品を提供することができる。また、接着するに際して、被着体にプライマー処理などを施す必要性も無い。したがって、該成形品の製造工程において、射出成形機や押出機から吐出されたこの熱可塑性重合体組成物の表面温度が190°C以下に冷却されても十分な接着が可能であるため、別途ヒーターを設置することなく既存の設備をそのまま使用できる。また、190°C以下では多くの合成樹脂部材が溶融変形しないため、同時に加熱される接着部分周辺の合成樹脂部材の破壊を回避することができる。[熱可塑性重合体組成物]本発明の熱可塑性重合体組成物は、芳香族ビニル化合物単位を含有する重合体ブロックと共役ジエン化合物単位を含有する重合体ブロックとを有するブロック共重合体またはその水素添加物である熱可塑性エラストマーA100質量部に対して、ポリビニルアセタール樹脂B1~100質量部、極性基含有オレフィン系共重合体C5~100質量部および軟化剤D0.1~300質量部とを含有する。以下、上記成分A~Dについて順に説明する。熱可塑性エラストマーA本発明の熱可塑性重合体組成物に含有させる、芳香族ビニル化合物単位を含有する重合体ブロックと共役ジエン化合物単位を含有する重合体ブロックとを有するブロック共重合体またはその水素添加物である熱可塑性エラストマーA以下、熱可塑性エラストマーAと略称するは、本発明の熱可塑性重合体組成物に柔軟性や、良好な力学特性および成形加工性などを付与するものであり、該組成物中でマトリックスの役割を果たす。-芳香族ビニル化合物単位を含有する重合体ブロック-芳香族ビニル化合物単位を含有する重合体ブロックを構成する芳香族ビニル化合物としては、例えば、スチレン、α-メチルスチレン、2-メチルスチレン、3-メチルスチレン、4-メチルスチレン、4-プロピルスチレン、4-シクロヘキシルスチレン、4-ドデシルスチレン、2-エチル-4-ベンジルスチレン、4-フェニルブチルスチレン、1-ビニルナフタレン、2-ビニルナフタレンなどが挙げられる。芳香族ビニル化合物単位を含有する重合体ブロックは、これらの芳香族ビニル化合物の1種のみに由来する構造単位からなっていてもよいし、2種以上に由来する構造単位からなっていてもよい。これらの中でも、スチレン、α-メチルスチレン、4-メチルスチレンが好ましい。ここで、本発明において、芳香族ビニル化合物単位を含有する重合体ブロックとは、好ましくは芳香族ビニル化合物単位80質量以上を含有する重合体ブロック、より好ましくは芳香族ビニル化合物単位90質量以上を含有する重合体ブロック、さらに好ましくは芳香族ビニル化合物単位95質量以上いずれも、原料の仕込み量換算の値であるを含有する重合体ブロックである。芳香族ビニル化合物単位を含有する重合体ブロックは、芳香族ビニル化合物単位のみを有していてもよいが、本発明の効果を損なわない限り、芳香族ビニル化合物単位と共に、他の共重合性単量体単位を有していてもよい。他の共重合性単量体としては、例えば、1-ブテン、ペンテン、ヘキセン、1,3-ブタジエン以下、単にブタジエンと称することがある。、イソプレン、メチルビニルエーテルなどが挙げられる。他の共重合性単量体単位を有する場合、その割合は、芳香族ビニル化合物単位および他の共重合性単量体単位の合計量に対して、好ましくは20質量以下、より好ましくは10質量以下、さらに好ましくは5質量以下である。-共役ジエン化合物単位を含有する重合体ブロック-共役ジエン化合物単位を含有する重合体ブロックを構成する共役ジエン化合物としては、例えば、ブタジエン、イソプレン、2,3-ジメチル-1,3-ブタジエン、1,3-ペンタジエン、1,3-ヘキサジエンなどが挙げられる。これらの中でも、ブタジエン、イソプレンが好ましい。共役ジエン化合物単位を含有する重合体ブロックは、これらの共役ジエン化合物の1種のみに由来する構造単位からなっていてもよいし、2種以上に由来する構造単位からなっていてもよい。特に、ブタジエンまたはイソプレンに由来する構造単位、またはブタジエンおよびイソプレンに由来する構造単位からなっていることが好ましい。共役ジエン化合物単位を含有する重合体ブロックを構成する共役ジエンの結合形態は特に制限されない。例えば、ブタジエンの場合には、1,2-結合、1,4-結合を、イソプレンの場合には、1,2-結合、3,4-結合、1,4-結合をとることができる。そのうちでも、共役ジエン化合物単位からなる重合体ブロックがブタジエンからなる場合、イソプレンからなる場合、またはブタジエンとイソプレンの両方からなる場合は、共役ジエン化合物単位からなる重合体ブロックにおける1,4-結合量の合計が1~99モルであることが好ましく、60~98モルであることがより好ましく、80~98モルであることがより好ましく、90~98モルであることがさらに好ましい。なお、1,4-結合量は、1H-NMR測定によって算出できる。本発明において共役ジエン化合物単位を含有する重合体ブロックとは、好ましくは共役ジエン化合物単位80モル以上を含有する重合体ブロック、より好ましくは共役ジエン化合物単位90モル以上を含有する重合体ブロック、さらに好ましくは共役ジエン化合物単位95モル以上いずれも、原料の仕込み量換算の値であるを含有する重合体ブロックである。共役ジエン化合物単位を含有する重合体ブロックは、共役ジエン化合物単位のみを有していてもよいが、本発明の妨げにならない限り、共役ジエン化合物単位と共に、他の共重合性単量体単位を有していてもよい。他の共重合性単量体としては、例えば、スチレン、α-メチルスチレン、4-メチルスチレンなどが挙げられる。他の共重合性単量体単位を有する場合、その割合は、共役ジエン化合物単位および他の共重合性単量体単位の合計量に対して、好ましくは20質量以下、より好ましくは10質量以下、さらに好ましくは5質量以下である。熱可塑性エラストマーAにおける芳香族ビニル化合物単位を含有する重合体ブロックと共役ジエン化合物を含有する重合体ブロックとの結合形態は特に制限されず、直鎖状、分岐状、放射状、またはこれらの2つ以上が組み合わさった結合形態のいずれであってもよいが、直鎖状の結合形態であることが好ましい。直鎖状の結合形態の例としては、芳香族ビニル化合物単位を含有する重合体ブロックをaで、共役ジエン化合物を含有する重合体ブロックをbで表したとき、a-bで表されるジブロック共重合体、a-b-aまたはb-а-bで表されるトリブロック共重合体、a-b-a-bで表されるテトラブロック共重合体、a-b-a-b-aまたはb-a-b-a-bで表されるペンタブロック共重合体、а-bnX型共重合体Xはカップリング残基を表し、nは2以上の整数を表す、およびこれらの混合物が挙げられる。これらの中でも、トリブロック共重合体が好ましく、a-b-aで表されるトリブロック共重合体であることがより好ましい。熱可塑性エラストマーAは、耐熱性および耐候性を向上させる観点から、共役ジエン化合物を含有する重合体ブロックの一部または全部が水素添加以下、水添と略称することがあるされていることが好ましい。その際の共役ジエン化合物を含有する重合体ブロックの水添率は、好ましくは80以上、より好ましくは90以上である。ここで、本明細書において、水添率は、水素添加反応前後のブロック共重合体のヨウ素価を測定して得られる値である。熱可塑性エラストマーAにおける芳香族ビニル化合物単位を含有する重合体ブロックの含有量は、その柔軟性、力学特性の観点から、熱可塑性エラストマーA全体に対して、好ましくは5~75質量、より好ましくは10~60質量、さらに好ましくは15~40質量である。また、熱可塑性エラストマーAの重量平均分子量は、その力学特性、成形加工性の観点から、好ましくは30,000~300,000、より好ましくは50,000~200,000である。ここで、重量平均分子量とは、ゲルパーミエーションクロマトグラフィーGPC測定によって求めたポリスチレン換算の重量平均分子量である。熱可塑性エラストマーAは、1種を単独で用いてもよいし、2種以上を組み合わせて用いてもよい。特に、重量平均分子量50,000~150,000の中分子量品と、150,000~300,000の高分子量品との2種を組み合わせると、力学特性、成形加工性、接着性のバランスをより取り易くなるため好ましい。前記同様の理由で、2種を組み合わせる場合、前記中分子量品/前記高分子量品質量比が、好ましくは10/90~90/10、より好ましくは20/80~75/25、さらに好ましくは20/80~55/45である。熱可塑性エラストマーAの製造方法熱可塑性エラストマーAの製造方法としては、特に限定されないが、例えばアニオン重合法により製造することができる。具体的には、iアルキルリチウム化合物を開始剤として用い、前記芳香族ビニル化合物、前記共役ジエン化合物、次いで前記芳香族ビニル化合物を逐次重合させる方法;iiアルキルリチウム化合物を開始剤として用い、前記芳香族ビニル化合物、前記共役ジエン化合物を逐次重合させ、次いでカップリング剤を加えてカップリングする方法;iiiジリチウム化合物を開始剤として用い、前記共役ジエン化合物、次いで前記芳香族ビニル化合物を逐次重合させる方法などが挙げられる。前記iおよびii中のアルキルリチウム化合物としては、例えばメチルリチウム、エチルリチウム、n-ブチルリチウム、sec-ブチルリチウム、tert-ブチルリチウム、ペンチルリチウムなどが挙げられる。前記ii中のカップリング剤としては、例えばジクロロメタン、ジブロモメタン、ジクロロエタン、ジブロモエタン、ジブロモベンゼンなどが挙げられる。また、前記iii中のジリチウム化合物としては、例えばナフタレンジリチウム、ジリチオヘキシルベンゼンなどが挙げられる。これらのアルキルリチウム化合物、ジリチウム化合物などの開始剤やカップリング剤の使用量は、目標とする熱可塑性エラストマーAの重量平均分子量により決定されるが、アニオン重合法に用いる芳香族ビニル化合物および共役ジエン化合物の合計100質量部に対して、通常、アルキルリチウム化合物、ジリチウム化合物などの開始剤は、いずれも0.01~0.2質量部用いられる。また、iiにおいては、アニオン重合法に用いる芳香族ビニル化合物および共役ジエン化合物の合計100質量部に対して、通常、カップリング剤は、0.001~0.8質量部用いられる。なお、上記のアニオン重合は、溶媒の存在下で行なうのが好ましい。溶媒としては、開始剤に対して不活性で、重合に悪影響を及ぼさないものであれば特に制限はなく、例えばヘキサン、ヘプタン、オクタン、デカンなどの飽和脂肪族炭化水素;トルエン、ベンゼン、キシレンなどの芳香族炭化水素などが挙げられる。また、重合は、上記したいずれの方法による場合も、通常、0~80°Cで0.5~50時間行なうのが好ましい。上記アニオン重合の際、有機ルイス塩基を添加することによって、熱可塑性エラストマーAの1,2-結合量および3,4-結合量を増やすこともできる。該有機ルイス塩基としては、例えば、酢酸エチルなどのエステル;トリエチルアミン、N,N,N’,N’-テトラメチルエチレンジアミンTMEDA、N-メチルモルホリンなどのアミン;ピリジンなどの含窒素複素環式芳香族化合物;ジメチルアセトアミドなどのアミド;ジメチルエーテル、ジエチルエーテル、テトラヒドロフランTHF、ジオキサンなどのエーテル;エチレングリコールジメチルエーテル、ジエチレングリコールジメチルエーテルなどのグリコールエーテル;ジメチルスルホキシドなどのスルホキシド;アセトン、メチルエチルケトンなどのケトンなどが挙げられる。上記方法により重合を行なった後、反応液に含まれるブロック共重合体を、メタノールなどの該ブロック共重合体の貧溶媒に注いで凝固させるか、または反応液をスチームと共に熱水中に注いで溶媒を共沸によって除去スチームストリッピングした後、乾燥させることにより、未水添の熱可塑性エラストマーAを単離することができる。さらに、上記で得られた未水添の熱可塑性エラストマーAを水素添加反応に付すことによって、水添された熱可塑性エラストマーAを製造することができる。水素添加反応は、反応および水素添加触媒に対して不活性な溶媒に上記で得られた未水添の熱可塑性エラストマーAを溶解させるか、または、未水添の熱可塑性エラストマーAを前記の反応液から単離せずにそのまま用い、水素添加触媒の存在下、水素と反応させることにより行うことができる。水素添加触媒としては、例えばラネーニッケル;Pt、Pd、Ru、Rh、Niなどの金属をカーボン、アルミナ、珪藻土などの担体に担持させた不均一系触媒;遷移金属化合物とアルキルアルミニウム化合物、アルキルリチウム化合物などとの組み合わせからなるチーグラー系触媒;メタロセン系触媒などが挙げられる。水素添加反応は、通常、水素圧力0.1~20MPa、反応温度20~250°C、反応時間0.1~100時間の条件で行なうことができる。この方法による場合、水素添加反応液をメタノールなどの貧溶媒に注いで凝固させるか、または水素添加反応液をスチームと共に熱水中に注いで溶媒を共沸によって除去スチームストリッピングした後、乾燥させることにより、水添された熱可塑性エラストマーAを単離することができる。また、熱可塑性エラストマーAとして、本発明の熱可塑性重合体組成物の接着性などの特性を改良するために、熱可塑性ポリウレタンブロックを有する熱可塑性エラストマーを用いてもよい。熱可塑性ポリウレタンブロックを有する熱可塑性エラストマーは、例えば、熱可塑性ポリウレタンエラストマーと、末端に水酸基を含有する芳香族ビニル化合物重合体ブロックと共役ジエン重合体ブロックとを有する熱可塑性エラストマーとを溶融条件下に混練して反応させ、それにより得られる反応生成物から公知の方法で抽出回収することにより得ることができる。該熱可塑性ポリウレタンとしては、ポリエステル系ポリウレタンが好ましく、脂肪族ポリエステルをソフトセグメントとするポリエステル系ポリウレタンがより好ましい。該熱可塑性ポリウレタンとしては、株式会社クラレ製のクラミロン登録商標シリーズを用いることができる。両者の混合割合は、質量比で、溶融混練前の熱可塑性エラストマーA/熱可塑性ポリウレタン=20/80~80/20が好ましく、30/70~70/30がより好ましく、40/60~60/40がさらに好ましい。ポリビニルアセタール樹脂B本発明の熱可塑性重合体組成物に含有させるポリビニルアセタール樹脂Bは、本発明の熱可塑性重合体組成物に接着性を付与するものであり、通常、組成物中にて島状に分散している。該ポリビニルアセタール樹脂Bが存在することによって、セラミックス、金属または合成樹脂などの被着体の表面にプライマー処理を施さなくても良好に接着することができる。該ポリビニルアセタール樹脂Bは、通常、下記式Iに表される繰り返し単位を有する樹脂である。上記式I中、nは、アセタール化反応に用いたアルデヒドの種類の数を表す。R1、R2、、Rnは、アセタール化反応に用いたアルデヒドのアルキル残基または水素原子を表し、k、k、、kは、それぞれ[]で表す構成単位の割合モル比を表す。また、lは、ビニルアルコール単位の割合モル比、mは、ビニルアセテート単位の割合モル比を表す。ただし、kkklm=1であり、k、k、、k、l及びmは、いずれかがゼロであってもよい。各繰返し単位は、特に上記配列順序によって制限されず、ランダムに配列されていてもよいし、ブロック状に配列されていてもよいし、テーパー状に配列されていてもよい。ポリビニルアセタール樹脂Bの製造方法ポリビニルアセタール樹脂Bは、例えば、ポリビニルアルコールとアルデヒドとを反応させることによって得ることができる。ポリビニルアセタール樹脂Bの製造に用いられるポリビニルアルコールは、平均重合度が、通常、好ましくは100~4,000、より好ましくは100~3,000、より好ましくは100~2,000、さらに好ましくは250~2,000である。ポリビニルアルコールの平均重合度が100以上であれば、ポリビニルアセタール樹脂Bの製造が容易となり、また取り扱い性が良好である。また、ポリビニルアルコールの平均重合度が4,000以下であると、溶融混練する際の溶融粘度が高くなり過ぎることがなく、本発明の熱可塑性重合体組成物の製造が容易である。ここでポリビニルアルコールの平均重合度は、JISK6726に準じて測定したものである。具体的には、ポリビニルアルコールを再けん化し、精製した後、30°Cの水中で測定した極限粘度から求めた値である。ポリビニルアルコールの製法は特に限定されず、例えば、ポリ酢酸ビニルなどをアルカリ、酸、アンモニア水などによりけん化して製造されたものを用いることができる。また、市販品を用いてもよい。市販品としては、株式会社クラレ製のクラレポバールシリーズなどが挙げられる。ポリビニルアルコールは、完全けん化されたものであってもよいが、部分的にけん化されたものであってもよい。けん化度は、好ましくは80モル以上、より好ましくは90モル以上、さらに好ましくは95モル以上である。また、上記ポリビニルアルコールとしては、エチレン-ビニルアルコール共重合体や部分けん化エチレン-ビニルアルコール共重合体などのビニルアルコールと、ビニルアルコールと共重合可能なモノマーとの共重合体を用いることができる。さらに、一部にカルボン酸などが導入された変性ポリビニルアルコールを用いることができる。これらポリビニルアルコールは、1種を単独で用いてもよいし、2種以上を組み合わせて用いてもよい。ポリビニルアセタール樹脂Bの製造に用いられるアルデヒドは特に制限されない。例えば、ホルムアルデヒドパラホルムアルデヒドを含む、アセトアルデヒドパラアセトアルデヒドを含む、プロピオンアルデヒド、n-ブチルアルデヒド、イソブチルアルデヒド、ペンタナール、ヘキサナール、ヘプタナール、n-オクタナール、2-エチルヘキシルアルデヒド、シクロヘキサンカルバルデヒド、フルフラール、グリオキサール、グルタルアルデヒド、ベンズアルデヒド、2-メチルベンズアルデヒド、3-メチルベンズアルデヒド、4-メチルベンズアルデヒド、p-ヒドロキシベンズアルデヒド、m-ヒドロキシベンズアルデヒド、フェニルアセトアルデヒド、β-フェニルプロピオンアルデヒドなどが挙げられる。これらのアルデヒドは1種を単独で用いてもよいし、2種以上を組み合わせて用いてもよい。これらアルデヒドのうち、製造容易性の観点から、ブチルアルデヒドが好ましく、n-ブチルアルデヒドがより好ましい。ブチルアルデヒドを用いたアセタール化によって得られるポリビニルアセタール樹脂Bを、特に、ポリビニルブチラールPVBと称する。本発明では、ポリビニルアセタール樹脂B中に存在するアセタール単位のうち、ブチラール単位の割合下式参照が、好ましくは0.8以上、より好ましくは0.9以上、さらに好ましくは0.95以上、特に好ましくは、実質的に1である。すなわち、前記式Iに示されるポリビニルアセタール樹脂Bの構造式において、R1のみがC3H7であるとき、0.8≦k/kkkであるものが好ましい。本発明に用いられるポリビニルアセタール樹脂Bのアセタール化度は、好ましくは55~88モルである。アセタール化度が55モル以上のポリビニルアセタール樹脂Bは、製造コストが低く、入手が容易であり、また溶融加工性が良好である。一方、アセタール化度が88モル以下のポリビニルアセタール樹脂Bは、製造が非常に容易であり、製造に際し、アセタール化反応に長い時間を要しないので経済的である。ポリビニルアセタール樹脂Bのアセタール化度は、より好ましくは60~88モルであり、さらに好ましくは70~88モルであり、特に好ましくは75~85モルである。ポリビニルアセタール樹脂Bのアセタール化度が低いほど、ポリビニルアセタール樹脂Bが有する水酸基の割合が大きくなり、セラミックス、金属および合成樹脂に対する接着性において有利となるが、上記範囲のアセタール化度とすることで、熱可塑性エラストマーAとの親和性や相容性が良好となり、熱可塑性重合体組成物の力学特性に優れるとともに、セラミックス、金属および合成樹脂との接着強度が高くなる。ポリビニルアセタール樹脂Bのアセタール化度モルは、以下の式で定義される。アセタール化度モル={kkk}×2/{{kkk}×2lm}×100上記式中、n、k、k、、k、lおよびmは、前記定義の通りである。なお、ポリビニルアセタール樹脂Bのアセタール化度は、JISK67281977年に記載の方法に則って求めることができる。すなわち、ビニルアルコール単位の質量割合l0およびビニルアセテート単位の質量割合m0を滴定によって求め、ビニルアセタール単位の質量割合k0をk0=1-l0-m0によって求める。これからビニルアルコール単位のモル割合l[l=l0/44.1/l0/44.1m0/86.12k0/Mwアセタール]およびビニルアセテート単位のモル割合m[m=m0/86.1/l0/44.1m0/86.1k0/Mwアセタール]を計算し、k=1-l-mの計算式によりビニルアセタール単位のモル割合k=kkkを得る。ここで、Mwアセタールは、ビニルアセタール単位ひとつあたりの分子量であり、例えば、ポリビニルブチラールのとき、Mwアセタール=Mwブチラール=142.2である。そして、{kkk}×2/{{kkk}×2lm}×100の計算式によって、アセタール化度モルを求めることができる。また、ポリビニルアセタール樹脂Bのアセタール化度は、ポリビニルアセタール樹脂Bを重水素化ジメチルスルホキシドなどの適切な重水素化溶媒に溶解し、1H-NMRや13C-NMRを測定して算出してもよい。また、ポリビニルアセタール樹脂Bとしては、ビニルアルコール単位を好ましくは17~45モル0.17≦l≦0.45含み、ビニルアセテート単位を好ましくは0~5モル0≦m≦0.05、より好ましくは0~3モル0≦m≦0.03含む。ポリビニルアルコールとアルデヒドとの反応アセタール化反応は、公知の方法で行うことができる。例えば、ポリビニルアルコールの水溶液とアルデヒドとを酸触媒の存在下でアセタール化反応させて、ポリビニルアセタール樹脂Bの粒子を析出させる水媒法;ポリビニルアルコールを有機溶媒中に分散させ、酸触媒の存在下、アルデヒドとアセタール化反応させ、得られた反応混合液に、ポリビニルアセタール樹脂Bに対して貧溶媒である水などを混合することにより、ポリビニルアセタール樹脂Bを析出させる溶媒法などが挙げられる。上記酸触媒は特に限定されず、例えば、酢酸、p-トルエンスルホン酸などの有機酸類;硝酸、硫酸、塩酸などの無機酸類;二酸化炭素などの水溶液にした際に酸性を示す気体;陽イオン交換樹脂や金属酸化物などの固体酸触媒などが挙げられる。前記水媒法や溶媒法などにおいて生成したスラリーは、通常、酸触媒によって酸性を呈している。酸触媒を除去する方法として、前記スラリーの水洗を繰り返し、pHを好ましくは5~9、より好ましくは6~9、さらに好ましくは6~8に調整する方法;前記スラリーに中和剤を添加して、pHを好ましくは5~9、より好ましくは6~9、さらに好ましくは6~8に調整する方法;前記スラリーにアルキレンオキサイド類などを添加する方法などが挙げられる。pHを調整するために用いられる化合物としては、例えば、水酸化ナトリウム、水酸化カリウムなどのアルカリ金属の水酸化物;酢酸ナトリウムなどのアルカリ金属の酢酸塩;炭酸ナトリウム、炭酸カリウムなどのアルカリ金属の炭酸塩;炭酸水素ナトリウムなどのアルカリ金属の炭酸水素塩;アンモニア、アンモニア水溶液などが挙げられる。また、前記アルキレンオキサイド類としては、例えば、エチレンオキサイド、プロピレンオキサイド;エチレングリコールジグリシジルエーテルなどのグリシジルエーテル類が挙げられる。次に中和により生成した塩、アルデヒドの反応残渣などを除去する。除去方法は特に制限されず、脱水と水洗を繰り返すなどの方法が通常用いられる。残渣などが除去された含水状態のポリビニルアセタール樹脂Bは、必要に応じて乾燥され、必要に応じてパウダー状、顆粒状あるいはペレット状に加工される。本発明で用いるポリビニルアセタール樹脂Bとしては、パウダー状、顆粒状あるいはペレット状に加工される際に、減圧状態で脱気することにより、アルデヒドの反応残渣や水分などを低減したものが好ましい。本発明の熱可塑性重合体組成物は、熱可塑性エラストマーA100質量部に対して、ポリビニルアセタール樹脂Bを1~100質量部含有する。ポリビニルアセタール樹脂Bが1質量部より少ないと、セラミックス、金属および合成樹脂との十分な接着性を得ることが難しい。一方、ポリビニルアセタール樹脂Bが100質量部より多くなると、十分な接着性は得られるが、熱可塑性重合体組成物が硬くなり、柔軟性力学特性が発現しにくくなる。ポリビニルアセタール樹脂Bの含有量は、熱可塑性エラストマーA100質量部に対して、好ましくは5質量部以上、より好ましくは10質量部以上、さらに好ましくは20質量部以上、特に好ましくは25質量部以上であり、より好ましくは70質量部以下、さらに好ましくは50質量部以下、特に好ましくは45質量部以下である。これらより、ポリビニルアセタール樹脂Bの含有量は、熱可塑性エラストマーA100質量部に対して、好ましくは1~70質量部、より好ましくは5~70質量部、より好ましくは10~70質量部、より好ましくは10~50質量部、さらに好ましくは20~50質量部、特に好ましくは25~45質量部である。極性基含有オレフィン系共重合体C本発明の熱可塑性重合体組成物に含有させる極性基含有オレフィン系共重合体Cにより、本発明の熱可塑性重合体組成物により良好な成形加工性が付与されるのみならず、本発明の熱可塑性重合体組成物が、190°C以下での加熱処理でもセラミックス、金属または合成樹脂などと良好に接着することが可能となる。このような効果が得られるのは、必ずしも詳細は明らかではないが、成分A~Dを含有する本発明の熱可塑性重合体組成物において、各成分が図1に示すような分散状態にあるためであると考えられる。図1では、ポリビニルアセタール樹脂Bが組成物の表面に広く分布しており、また、成分Aと成分C、そして成分Bと成分Cとの結合力が高く、剥離時に各成分の境界部分で破断が起こらないため、上記本発明特有の効果が発現したものと考えられる。一方、図2に示すのは、極性基含有オレフィン系共重合体Cを含有しない、成分A、B及びDからなる熱可塑性重合体組成物シート断面の原子間力顕微鏡AFM画像である。図2では、内部において、熱可塑性エラストマーA中に、ポリビニルアセタール樹脂Bが島状に存在しているが、表面には疎らにしか存在が認められない。このため、上記本発明特有の効果が発現しないと考えられる。極性基含有オレフィン系共重合体Cの極性基としては、例えば、エステル基、水酸基、アミド基や、塩素原子などのハロゲン原子などが挙げられる。極性基含有オレフィン系共重合体Cとしては、オレフィン系共重合性単量体と極性基含有共重合性単量体からなるオレフィン系共重合体が好ましい。該オレフィン系共重合性単量体としては、例えば、エチレン、プロピレン、1-ブテン、1-ペンテン、1-ヘキセン、1-オクテン、4-メチル-1-ペンテン、シクロヘキセンなどが挙げられる。これらの共重合性単量体は、1種を単独で用いてもよいし、2種以上を組み合わせてもよい。これらの中でも、エチレン、プロピレンが好ましく、エチレンがより好ましい。また、極性基含有共重合性単量体としては、例えば、メタアクリル酸エステル、メタアクリル酸、酢酸ビニル、塩化ビニル、エチレンオキシド、プロピレンオキシド、アクリルアミドなどが挙げられる。これらの極性基含有共重合性単量体は、1種を単独で用いてもよいし、2種以上を組み合わせてもよい。これらの中でも、メタアクリル酸エステルが好ましい。前記の極性基含有共重合性単量体として好ましいメタアクリル酸エステルとしては、具体的には、アクリル酸メチル、アクリル酸エチル、アクリル酸n-プロピル、アクリル酸イソプロピル、アクリル酸n-ブチル、アクリル酸イソブチル、アクリル酸n-ヘキシル、アクリル酸イソヘキシル、アクリル酸n-オクチル、アクリル酸イソオクチル、アクリル酸2-エチルヘキシルなどのアクリル酸アルキルエステル;メタクリル酸メチル、メタクリル酸エチル、メタクリル酸n-プロピル、メタクリル酸イソプロピル、メタクリル酸n-ブチル、メタクリル酸イソブチル、メタクリル酸n-ヘキシル、メタクリル酸イソヘキシル、メタクリル酸n-オクチル、メタクリル酸イソオクチル、メタクリル酸2-エチルヘキシルなどのメタクリル酸アルキルエステルが挙げられる。これらメタアクリル酸エステルは、1種を単独で用いてもよいし、2種以上を組み合わせて用いてもよい。これらの中でも、アクリル酸アルキルエステルが好ましく、アクリル酸メチル、アクリル酸エチルがより好ましく、190°C以下での加熱処理によって高い接着性を得る観点から、アクリル酸メチルがさらに好ましい。本発明に用いられる極性基含有オレフィン系共重合体Cの重合形態は特に制限されず、ランダム共重合体、ブロック共重合体などを用いることができる。中でも、ランダム共重合体が好ましい。本発明に用いられる極性基含有オレフィン系共重合体Cが有する極性基は、重合後に後処理されていてもよい。例えば、メタアクリル酸の金属イオンによる中和を行ってアイオノマーとしてもよいし、酢酸ビニルの加水分解などを行なってもよい。本発明に用いられる極性基含有オレフィン系共重合体Cの190°C、荷重2.16kg21.18Nの条件下におけるメルトフローレートMFRは、好ましくは0.1~100g/10分、より好ましくは0.1~70g/10分、より好ましくは0.1~50g/10分、より好ましくは1~30g/10分、さらに好ましくは1~20g/10分、特に好ましくは1~10g/分である。極性基含有オレフィン系共重合体Cの上記条件下におけるMFRが0.1g/10分以上であれば、190°C以下での加熱処理でも、接着強度が十分に得られる。一方、該MFRが100g/10分以下であれば、入手が容易である上、力学特性が発現し易い。本発明に用いられる極性基含有オレフィン系共重合体Cのビカット軟化点は、好ましくは40~100°C、より好ましくは45~95°C、より好ましくは45~75°C、さらに好ましくは45~65°C、特に好ましくは45~55°Cである。極性基含有オレフィン系共重合体Cのビカット軟化点が40°C以上であれば、熱可塑性重合体組成物の力学物性が良好となる。また、該ビカット軟化点が100°C以下であれば、190°C以下の加熱処理でも接着強度が高くなる。極性基含有オレフィン系共重合体Cが有する極性基含有構造単位の、極性基含有オレフィン系共重合体Cが有する全構造単位に対する割合は、好ましくは1~99質量、より好ましくは1~50質量であり、さらに好ましくは1~40質量、特に好ましくは5~30質量である。極性基含有構造単位の割合がこの範囲であれば、熱可塑性エラストマーAとの親和性や相容性と共に、ポリビニルアセタール樹脂Bとの親和性や相容性が良好であり、熱可塑性重合体組成物の力学特性が良好となり、セラミックス、金属および合成樹脂に対する接着性が高くなり、190°C以下での加熱処理でも接着強度が高くなる。なお、極性基含有構造単位の割合が少なくなるに伴って、熱可塑性重合体組成物の力学特性が低下する傾向となり、極性基含有構造単位の割合が多くなるに伴って、熱可塑性エラストマーAとの親和性や相容性が低くなる傾向にある。本発明の熱可塑性重合体組成物は、熱可塑性エラストマーA100質量部に対して、極性基含有オレフィン系共重合体Cを5~100質量部含有する。極性基含有オレフィン系共重合体Cが5質量部より少ないと、セラミックス、金属または合成樹脂を190°C以下での加熱処理によって接着させることが難しい。一方、極性基含有オレフィン系共重合体Cが100質量部より多くなると、十分な接着性は得られるが、熱可塑性重合体組成物が硬くなり、柔軟性および力学特性が発現しにくくなる。極性基含有オレフィン系共重合体Cの含有量は、熱可塑性エラストマーA100質量部に対して、好ましくは10質量部以上、より好ましくは20質量部以上、さらに好ましくは35質量部以上であり、より好ましくは70質量部以下、さらに好ましくは60質量部以下である。これらより、極性基含有オレフィン系共重合体Cの含有量は、熱可塑性エラストマーA100質量部に対して、好ましくは5~70質量部、より好ましくは10~70質量部、さらに好ましくは20~70質量部、特に好ましくは35~60質量部である。軟化剤D本発明の熱可塑性重合体組成物に含有させる軟化剤Dとしては、例えば、一般にゴム、プラスチックスに用いられる軟化剤を使用できる。例えばパラフィン系、ナフテン系、芳香族系のプロセスオイル;ジオクチルフタレート、ジブチルフタレートなどのフタル酸誘導体;ホワイトオイル、ミネラルオイル、エチレンとα-オレフィンのオリゴマー、パラフィンワックス、流動パラフィン、ポリブテン、低分子量ポリブタジエン、低分子量ポリイソプレンなどが挙げられる。これらの中でもプロセスオイルが好ましく、パラフィン系プロセスオイルがより好ましい。また、一般的にポリビニルアセタール樹脂と併せて使用される公知の軟化剤、例えば一塩基性有機酸エステル、多塩基性有機酸エステルなどの有機酸エステル系可塑剤;有機リン酸エステル、有機亜リン酸エステルなどのリン酸系可塑剤なども使用できる。一塩基性有機酸エステルとしては、例えば、トリエチレングリコール-ジカプロン酸エステル、トリエチレングリコール-ジ-2-エチル酪酸エステル、トリエチレングリコール-ジ-n-オクチル酸エステル、トリエチレングリコール-ジ-2-エチルヘキシル酸エステルなどに代表されるトリエチレングリコール、テトラエチレングリコール、トリプロピレングリコールなどのグリコールと、酪酸、イソ酪酸、カプロン酸、2-エチル酪酸、ヘプチル酸、n-オクチル酸、2-エチルヘキシル酸、ペラルゴン酸n-ノニル酸、デシル酸などの一塩基性有機酸との反応によって得られたグリコール系エステルが挙げられる。多塩基酸有機エステルとしては、例えばセバシン酸ジブチルエステル、アゼライン酸ジオクチルエステル、アジピン酸ジブチルカルビトールエステルなどに代表されるアジピン酸、セバシン酸、アゼライン酸などの多塩基性有機酸と直鎖状または分岐状アルコールのエステルなどが挙げられる。有機リン酸エステルとしては、例えばトリブトキシエチルホスフェート、イソデシルフェニルホスフェート、トリイソプロピルホスフェートなどが挙げられる。軟化剤Dは、1種を単独で用いてもよいし、2種以上を組み合わせて用いてもよい。本発明の熱可塑性重合体組成物は、熱可塑性エラストマーA100質量部に対して、軟化剤Dを0.1~300質量部含有する。軟化剤Dが0.1質量部より少ないと、熱可塑性重合体組成物の柔軟性、成形加工性が低下する。好ましくは1質量部以上であり、より好ましくは10質量部以上であり、さらに好ましくは50質量部以上である。一方、軟化剤Dが300質量部より多くなると、力学特性、セラミックス、金属および合成樹脂に対する接着性が低下する。より好ましくは200質量部以下である。さらに好ましくは150質量部以下である。これらより、軟化剤Dの含有量は、熱可塑性エラストマーA100質量部に対して、好ましくは1~200質量部、より好ましくは10~200質量部、さらに好ましくは50~200質量部、特に好ましくは50~150質量部である。その他の任意成分本発明の熱可塑性重合体組成物は、本発明の効果を阻害しない範囲で、必要に応じてオレフィン系重合体、スチレン系重合体、ポリフェニレンエーテル系樹脂、ポリエチレングリコールなど、他の熱可塑性重合体を含有していてもよい。これらの中でも、本発明の熱可塑性重合体組成物にオレフィン系重合体を含有させると、その成形加工性、力学特性がさらに向上する。このようなオレフィン系重合体としては、例えば、ポリエチレン、ポリプロピレン、ポリブテン、プロピレンとエチレンや1-ブテンなどの他のα-オレフィンとのブロック共重合体やランダム共重合体などの1種または2種以上を使用することができる。他の熱可塑性重合体を含有させる場合、その含有量は、熱可塑性エラストマーA100質量部に対して、好ましくは100質量部以下、より好ましくは50質量部以下、より好ましくは20質量部以下、さらに好ましくは10質量部以下である。本発明の熱可塑性重合体組成物は、必要に応じて、無機充填材を含有することができる。無機充填材は、本発明の熱可塑性重合体組成物の耐熱性、耐候性などの物性の改良、硬度調整、増量剤としての経済性の改善などに有用である。無機充填材としては、特に制限されず、例えば、炭酸カルシウム、タルク、水酸化マグネシウム、水酸化アルミニウム、マイカ、クレー、天然ケイ酸、合成ケイ酸、酸化チタン、カーボンブラック、硫酸バリウム、ガラスバルーン、ガラス繊維などが挙げられる。無機充填材は、1種を単独で用いてもよいし、2種以上を組み合わせて用いてもよい。無機充填材を含有させる場合、その含有量は、熱可塑性重合体組成物の柔軟性が損なわれない範囲であることが好ましく、一般に熱可塑性エラストマーA100質量部に対して、好ましくは100質量部以下、より好ましくは70質量部以下、さらに好ましくは30質量部以下、特に好ましくは10質量部以下である。また、本発明の熱可塑性重合体組成物は、本発明の効果を妨げない範囲で、さらに粘着付与樹脂を含有することができる。粘着付与樹脂としては、例えばロジン系樹脂、テルペンフェノール樹脂、テルペン樹脂、芳香族炭化水素変性テルペン樹脂、脂肪族系石油樹脂、脂環式系石油樹脂、芳香族系石油樹脂、クマロンインデン樹脂、フェノール系樹脂、キシレン樹脂などが挙げられる。粘着付与樹脂を含有させる場合、その含有量は、熱可塑性重合体組成物の力学特性が損なわれない範囲であることが好ましく、一般に熱可塑性エラストマーA100質量部に対して、好ましくは100質量部以下、より好ましくは70質量部以下、さらに好ましくは30質量部以下、特に好ましくは10質量部以下である。本発明の熱可塑性重合体組成物は、さらに、発明の効果を阻害しない範囲で、必要に応じて酸化防止剤、滑剤、光安定剤、加工助剤、顔料や色素などの着色剤、難燃剤、帯電防止剤、艶消し剤、シリコンオイル、ブロッキング防止剤、紫外線吸収剤、離型剤、発泡剤、抗菌剤、防カビ剤、香料などを含有していてもよい。酸化防止剤としては、例えばヒンダードフェノール系、リン系、ラクトン系、ヒドロキシル系の酸化防止剤などが挙げられる。これらの中でも、ヒンダードフェノール系酸化防止剤が好ましい。酸化防止剤を含有させる場合、その含有量は、得られる熱可塑性重合体組成物を溶融混練する際に着色しない範囲であることが好ましく、熱可塑性エラストマーA100質量部に対して、好ましくは0.1~5質量部である。本発明の熱可塑性重合体組成物の調製方法に特に制限はない。本発明の熱可塑性重合体組成物において用いる前記成分を均一に混合し得る方法であればいずれの方法で調製してもよく、通常は溶融混練法が用いられる。溶融混練は、例えば、単軸押出機、2軸押出機、ニーダー、バッチミキサー、ローラー、バンバリーミキサーなどの溶融混練装置を用いて行うことができ、通常、好ましくは170~270°Cで溶融混練することにより、本発明の熱可塑性重合体組成物を得ることができる。こうして得られた本発明の熱可塑性重合体組成物は、JISK6253のJIS-A法による硬度以下、A硬度と称することがあるが、好ましくは93以下、より好ましくは30~85、さらに好ましくは40~75、特に好ましくは40~60である。A硬度が高くなりすぎると、良好な柔軟性、弾性、力学特性が得られにくく、合成樹脂、特に無機充填材ガラス繊維などを含有する樹脂、セラミックスおよび金属と優れた接着性を有する熱可塑性重合体組成物としての好適な使用が難しくなる傾向にある。ここで、A硬度は、JISK6253に準じて測定した値である。[成形品]本発明はまた、前記した本発明の熱可塑性重合体組成物を用いた成形品を提供する。本発明の熱可塑性重合体組成物は成形加工性に優れるので、種々の成形品を製造することができる。成形品は、シートやフィルムであってもよい。成形方法としては、熱可塑性重合体組成物に対して一般に用いられている各種の成形方法が使用できる。具体的には、射出成形法、押出成形法、プレス成形法、ブロー成形法、カレンダー成形法、流延成形法などの任意の成形法を採用できる。また、フィルム、シートの成形に、一般的な、Tダイ法、カレンダー法、インフレーション法、ベルト法なども採用できる。本発明の好ましい実施態様は、当該熱可塑性重合体組成物が、セラミックス、金属および合成樹脂から選択される少なくとも1種に接着してなる成形品であり、さらには、当該熱可塑性重合体組成物が、セラミックス同士、金属同士もしくは合成樹脂同士を、またはセラミックス、金属および合成樹脂から選択される少なくとも2種を接着してなる成形品である。とくに、セラミックスおよび金属から選択される少なくとも1種に接着してなる成形品が好ましい。成形品における熱可塑性重合体組成物の接着力は、通常、人間の手では剥離し難い程度である、20N/25mm以上が好ましい。20N/25mmを下回ると、抵抗感はあるものの簡単に剥がすことができ、実用性の観点からは十分に接着しているとは言えない。ここで、接着力は、実施例に記載の方法でJISK6854-2に準じて測定した値である。本発明の熱可塑性重合体組成物は、柔軟性、力学特性および成形加工性に優れ、かつ、プライマー処理などを施さなくても、セラミックス、金属または合成樹脂を190°C以下での加熱処理によって接着させることができる。したがって、セラミックス、金属および合成樹脂から選択される少なくとも1種に接着してなる成形品の製造工程において、射出成形機や押出機から吐出されたこの熱可塑性重合体組成物の表面温度が190°C以下に冷却されても十分な接着が可能であるため、別途ヒーターを設置することなく既存の設備をそのまま使用できる。また、190°C以下では多くの合成樹脂製部材が溶融変形しないため、同時に加熱される接着部分周辺の合成樹脂部材の破壊を回避することができる。本発明の成形品に使用し得るセラミックスは、非金属系の無機材料を意味し、金属酸化物、金属炭化物、金属窒化物などが挙げられる。例えば、ガラス、セメント類、アルミナ、ジルコニア、酸化亜鉛系セラミックス、チタン酸バリウム、チタン酸ジルコン酸鉛、炭化ケイ素、窒化ケイ素、フェライト類などが挙げられる。本発明の成形品に使用し得る金属は、例えば、鉄、銅、アルミニウム、マグネシウム、ニッケル、クロム、亜鉛、及びそれらを成分とする合金が挙げられる。また、銅メッキ、ニッケルメッキ、クロムメッキ、錫メッキ、亜鉛メッキ、白金メッキ、金メッキ、銀メッキなどメッキによって形成された金属の表面を持つ成形品であってもよい。本発明の成形品に使用し得る合成樹脂としては、例えば、ポリアミド樹脂、ポリエステル樹脂、ポリカーボネート樹脂、ポリフェニレンサルファイド樹脂、メタアクリロニトリル-ブタジエン-スチレン樹脂、メタアクリロニトリル-スチレン樹脂、メタアクリル酸エステル-ブタジエン-スチレン樹脂、メタアクリル酸エステル-スチレン樹脂、ブタジエン-スチレン樹脂、エポキシ樹脂、フェノール樹脂、ジアリルフタレート樹脂、ポリイミド樹脂、メラミン樹脂、ポリアセタール樹脂、ポリスルホン樹脂、ポリエーテルスルホン樹脂、ポリエーテルイミド樹脂、ポリフェニレンエーテル樹脂、ポリアリレート樹脂、ポリエーテルエーテルケトン樹脂、ポリスチレン樹脂、シンジオタクティックポリスチレン樹脂、ポリオレフィン樹脂などが挙げられる。これらの樹脂は、1種を単独で用いてもよいし、2種以上を組み合わせて用いてもよい。前記合成樹脂は、無機充填材を含有していてもよい。無機充填材としては、例えば、炭酸カルシウム、タルク、水酸化マグネシウム、水酸化アルミニウム、マイカ、クレー、天然ケイ酸、合成ケイ酸、酸化チタン、カーボンブラック、硫酸バリウム、ガラス繊維およびガラスバルーンなどが挙げられる。無機充填材は、1種を単独で用いてもよいし、2種以上を組み合わせて用いてもよい。これらの中でも、ガラス繊維が好ましい。無機充填材の配合量は、無機充填材を含有する樹脂の加工性と機械的強度が損なわれない範囲であることが好ましく、一般に前記合成樹脂100質量部に対して、好ましくは0.1~100質量部、より好ましくは1~50質量部、さらに好ましくは3~40質量部である。熱可塑性重合体組成物がセラミックス、金属と接着されてなる成形品の製造方法は特に制限されず、溶融接着により接着成形体を製造する方法であればいずれの方法を採用して行ってもよく、例えば、射出インサート成形法、押出しラミネーション法、プレス成形法、溶融注型法などの成形法が挙げられる。例えば、射出インサート成形法により接着成形体を製造する場合には、あらかじめ所定の形状および寸法に形成しておいたガラス板を金型内に配置し、そこに本発明の熱可塑性重合体組成物を射出成形して接着成形体を製造する方法が採用される。また、押出しラミネーション法により接着成形体を製造する場合には、あらかじめ所定の形状および寸法に形成しておいたガラス板の表面、またはその縁に対して、押出機に取り付けられた所定の形状を有するダイスから押出した溶融状態の熱可塑性重合体組成物を直接押出して接着成形体を製造することもできる。プレス成形法により接着成形体を製造する場合には、射出成形法や押出成形法により、予め本発明の熱可塑性重合体組成物からなる成形品を成形しておき、その成形体を、あらかじめ所定の形状および寸法に形成しておいたガラス板に、プレス成形機などを用いて、加熱加圧して製造することもできる。このとき、ガラスと接着しない面には、必要に応じて、保護や加飾のため、最外層にオレフィン系樹脂や環状オレフィン系樹脂などの非極性樹脂の層を設けてもよい。本発明の熱可塑性重合体組成物が、前記合成樹脂と接着されてなる成形品の製造方法は、特に限定されない。両者を同時に溶融させて共押出成形したり、共射出成形したりすることができる。また、予め成形された一方の成形品の上に溶融コーティングしてもよいし、溶液コーティングしてもよい。他に、二色成形やインサート成形なども採用することができる。本発明の熱可塑性重合体組成物は、上記の成形品として広く適用することができる。本発明の熱可塑性重合体組成物が用いられた上記の成形品において、形状、構造、用途などは特に制限されず、本発明の熱可塑性重合体組成物がセラミックス、金属または合成樹脂に接着された構造体であれば、そのいずれもが本発明の範囲に包含される。例えば、電子電気機器、OA機器、家電機器、自動車用部材などのハウジング材に、合成樹脂、ガラス繊維を含有する合成樹脂、アルミニウム、マグネシウム合金といった軽金属が用いられるが、これらのハウジング材に本発明の熱可塑性重合体組成物が接着された成形品が挙げられる。より具体的には、大型ディスプレイ、ノート型パソコン、携帯用電話機、PHS、PDA電子手帳などの携帯情報端末、電子辞書、ビデオカメラ、デジタルスチルカメラ、携帯用ラジオカセット再生機、インバーターなどのハウジングに接着され、衝撃緩和材、滑り止め防止機能を持った被覆材、防水材、意匠材などの用途に好ましい。また、自動車や建築物のウィンドウモールやガスケット、ガラスのシーリング材、防腐蝕材など、ガラスと接着された成形体や構造体として広い範囲の用途に有用である。また、自動車や建築物の窓におけるガラスとアルミニウムサッシや金属開口部などとの接合部、太陽電池モジュールなどにおけるガラスと金属製枠体との接続部などにも好適に使用できる。さらには、ノート型パソコン、携帯電話、ビデオカメラなどの各種情報端末機器や、ハイブリッド自動車、燃料電池自動車などに用いられる二次電池のセパレーターなどにも好適に使用できる。また、本発明の熱可塑性重合体組成物は、接着剤としても好適に用いられる。さらに、本願実施例に示すように、本発明の熱可塑性重合体組成物は、セラミックス、金属および合成樹脂のいずれに対する接着性も良好であるので、同種材料同士のみならず、異種材料同士を接着する接着剤としても好適に用いられる。しかも、柔軟性も有しているので、異種材料同士の熱膨張係数の相違などに対する緩衝作用も有している。以下、実施例により本発明をさらに詳細に説明するが、本発明はかかる実施例により何ら限定されるものではない。なお、以下の実施例および比較例で用いた熱可塑性エラストマーA、ポリビニルアセタール樹脂B、極性基含有オレフィン系共重合体C、軟化剤Dについては、以下のものを用いた。スチレン系熱可塑性エラストマーA1窒素置換し、乾燥させた耐圧容器に、溶媒としてシクロヘキサン80L、開始剤としてsec-ブチルリチウム10質量シクロヘキサン溶液0.17Lを仕込み、50°Cに昇温した後、スチレン3.9Lを加えて3時間重合させ、引き続いてイソプレン12.1Lおよびブタジエン10.9Lの混合液を加えて4時間重合を行い、さらにスチレン3.9Lを加えて3時間重合を行った。得られた反応液をメタノール80L中に注ぎ、析出した固体を濾別して50°Cで20時間乾燥することにより、ポリスチレンブロック-ポリイソプレン/ブタジエンブロック-ポリスチレンブロックからなるトリブロック共重合体を得た。続いて、ポリスチレンブロック-ポリイソプレン/ブタジエンブロック-ポリスチレンブロックからなるトリブロック共重合体20kgをシクロヘキサン200Lに溶解し、水素添加触媒としてパラジウムカーボンパラジウム担持量:5質量を該共重合体に対して5質量添加し、水素圧力2MPa、150°Cの条件で10時間反応を行った。放冷、放圧後、濾過によりパラジウムカーボンを除去し、濾液を濃縮し、さらに真空乾燥することにより、ポリスチレンブロック-ポリイソプレン/ブタジエンブロック-ポリスチレンブロックからなるトリブロック共重合体の水素添加物以下、熱可塑性エラストマーA1と称するを得た。得られた熱可塑性エラストマーA1の重量平均分子量は170,000、スチレン含量は32質量、水添率は97、分子量分布は1.04、1,4-結合量は95モルであった。スチレン系熱可塑性エラストマーA2窒素置換し、乾燥させた耐圧容器に、溶媒としてシクロヘキサン80L、開始剤としてsec-ブチルリチウム10質量シクロヘキサン溶液0.34Lを仕込み、50°Cに昇温した後、スチレン4.0Lを加えて3時間重合させ、引き続いてイソプレン14.2Lおよびブタジエン11.6Lの混合液を加えて4時間重合を行い、さらにスチレン4.0Lを加えて3時間重合を行った。得られた反応液をメタノール80L中に注ぎ、析出した固体を濾別して50°Cで20時間乾燥することにより、ポリスチレンブロック-ポリイソプレン/ブタジエンブロック-ポリスチレンブロックからなるトリブロック共重合体を得た。続いて、ポリスチレンブロック-ポリイソプレン/ブタジエンブロック-ポリスチレンブロックからなるトリブロック共重合体20kgをシクロヘキサン200Lに溶解し、水素添加触媒としてパラジウムカーボンパラジウム担持量:5質量を該共重合体に対して5質量添加し、水素圧力2MPa、150°Cの条件で10時間反応を行った。放冷、放圧後、濾過によりパラジウムカーボンを除去し、濾液を濃縮し、さらに真空乾燥することにより、ポリスチレンブロック-ポリイソプレン/ブタジエンブロック-ポリスチレンブロックからなるトリブロック共重合体の水素添加物以下、熱可塑性エラストマーA2と称するを得た。得られた熱可塑性エラストマーA2の重量平均分子量は100,000、スチレン含量は30質量、水添率は97、分子量分布は1.02、1,4-結合量は95モルであった。ポリビニルアセタール樹脂B1平均重合度500、けん化度99モルのポリビニルアルコール樹脂を溶解した水溶液に、n-ブチルアルデヒドおよび酸触媒塩酸を添加し、攪拌してアセタール化し、樹脂を析出させた。公知の方法に従ってpH=6になるまで洗浄し、次いでアルカリ性にした水性媒体中に懸濁させて攪拌しながら後処理をし、pH=7になるまで洗浄し、揮発分が0.3になるまで乾燥することにより、アセタール化度が80モルのポリビニルアセタール樹脂B1を得た。ポリビニルアセタール樹脂B2平均重合度1000、けん化度99モルのポリビニルアルコール樹脂を溶解した水溶液に、n-ブチルアルデヒドならびに酸触媒塩酸を添加し、攪拌してアセタール化し、樹脂を析出させた。公知の方法に従ってpH=6になるまで洗浄し、次いでアルカリ性にした水性媒体中に懸濁させて攪拌しながら後処理をし、pH=7になるまで洗浄し、揮発分が0.3になるまで乾燥することにより、アセタール化度が80モルのポリビニルアセタール樹脂B2を得た。極性基含有オレフィン系共重合体C1エチレン-アクリル酸メチル共重合体エルバロイ登録商標AC1820ACアクリル酸メチル含有量:20質量、MFR[190°C、荷重2.16kg21.18N]:8g/10分、ビカット軟化点:54°C、三井デュポンポリケミカル株式会社製極性基含有オレフィン系共重合体C2エチレン-アクリル酸メチル共重合体エルバロイ登録商標AC1609ACアクリル酸メチル含有量:9質量、MFR[190°C、荷重2.16kg21.18N]:6g/10分、ビカット軟化点:70°C、三井デュポンポリケミカル株式会社製極性基含有オレフィン系共重合体C3エチレン-アクリル酸メチル共重合体エルバロイ登録商標AC1125ACアクリル酸メチル含有量:25質量、MFR[190°C、荷重2.16kg21.18N]:0.4g/10分、ビカット軟化点:48°C、三井デュポンポリケミカル株式会社製極性基含有オレフィン系共重合体C4エチレン-アクリル酸エチル共重合体エチレン-エチルアクリレートコポリマーNUC-6170アクリル酸エチル含有量:18質量、MFR[190°C、荷重2.16kg21.18N]:6g/10分、ビカット軟化点:58°C、日本ユニカー株式会社製オレフィン系共重合体C’5低密度ポリエチレンノバテックLDLC607K商品名、MFR[190°C、荷重2.16kg21.18N]:8g/10分、ビカット軟化点:89°C、日本ポリエチレン株式会社製軟化剤D1パラフィン系プロセスオイルダイアナプロセスPW-90商品名、出光興産株式会社製また、各例で製造した熱可塑性重合体組成物の各物性の測定および評価は、以下のようにして行い、その結果を表1および表2に纏めた。メルトフローレートMFRの測定各例により作製した熱可塑性重合体組成物シートを細かくカットし、JISK7210に準じた方法で、230°C、荷重2.16kg21.18Nの条件下でMFRを測定し、成形加工性評価の指標とした。MFRの値が大きいほど成形加工性に優れる。ビカット軟化点の測定JISK7206に準じた方法で、A50法によってビカット軟化点を測定した。硬度の測定各例により作製した熱可塑性重合体組成物シートを重ねて厚さ6mmの試験片を作製し、JISK6253に準じたタイプAデュロメータによりタイプA硬度を測定した。引張破断強度および引張破断伸度各例により作製した熱可塑性重合体組成物シートより、JISK6251に準じた方法でダンベル型試験片ダンベル状5号形を作製し、引張速度500mm/分で、引張破断強度および引張破断伸度を測定した。<ガラス板との積層体の作製>長さ75mm×幅25mm×厚さ1mmのガラス板の両面の表面を、洗浄液として界面活性剤水溶液、メタノール、アセトン、蒸留水をこの順に用いて洗浄し、110°Cで乾燥させた。該ガラス板、以下の実施例および比較例により作製した熱可塑性重合体組成物シート、厚さ50μmのポリエチレンテレフタレート製シートをこの順で重ね、外寸200mm×200mm、内寸150mm×150mm、厚さ2mmの金属製スペーサーの中央部に配置した。この重ねたシートと金属製スペーサーをポリテトラフルオロエチレン製シートで挟み、さらに外側から金属板で挟み、圧縮成形機を用いて、表1または表2に示す温度条件下、荷重20kgf/cm22N/mm2で3分間圧縮成形することで、ポリエチレンテレフタレート熱可塑性重合体組成物シートガラス板からなる積層体を得た。<アルミニウム板との積層体の作製>長さ75mm×幅25mm×厚さ1mmのアルミニウム板の両面の表面を、界面活性剤水溶液、蒸留水をこの順に用いて洗浄し、65°Cで乾燥させた。該アルミニウム板、以下の実施例および比較例により作製した熱可塑性重合体組成物シート、厚さ50μmのポリエチレンテレフタレート製シートをこの順で重ね、外寸200mm×200mm、内寸150mm×150mm、厚さ2mmの金属製スペーサーの中央部に配置した。この重ねたシートと金属製スペーサーをポリテトラフルオロエチレン製シートで挟み、さらに外側から金属板で挟み、圧縮成形機を用いて表1または表2に示す温度条件下、荷重20kgf/cm22N/mm2で3分間圧縮成形することで、ポリエチレンテレフタレート熱可塑性重合体組成物シートアルミニウム板からなる積層体を得た。接着力の測定上記で作製した積層体について、JISK6854-2に準じて、剥離角度180°および引張速度50mm/分の条件で接着力を測定した。実施例1~8、比較例1~7熱可塑性重合体組成物シートの作製表1または表2に記載の原料を各表に示す割合にて、バッチミキサーを用いて230°Cおよびスクリュー回転数200rpmの条件下で溶融混練した。得られた混練物を、圧縮成形機を用いて230°C、荷重100kgf/cm29.8N/mm2の条件下で3分間圧縮成形することで厚さ1mmの熱可塑性重合体組成物シートを得た。上記測定方法に従って、得られた熱可塑性重合体組成物シートの物性および特性を評価した。結果を表1および表2に示す。また、実施例5で得られた熱可塑性重合体組成物シートの原子間力顕微鏡AFM画像を図1に示し、比較例1で得られた熱可塑性重合体組成物シートの原子間力顕微鏡AFM画像を図2に示す。表1より、実施例1~8で得られた熱可塑性重合体組成物は、柔軟性、力学特性および成形加工性に優れ、かつ、プライマー処理などを行なわずとも、セラミックス、金属および合成樹脂に対して優れた接着性を有し、特に、190°C以下の低温処理でも、セラミックス、金属、合成樹脂を接着できたことがわかる。これに対し、比較例の熱可塑性重合体組成物は、いずれにおいても180°Cでは十分な接着性が得られなかった。実施例1と実施例2より、極性基含有オレフィン系共重合体Cの含有量を、熱可塑性エラストマーA100質量部に対して10質量部から50質量部へ増やすことで、180°Cでの加熱処理をした場合の接着力が大幅に増加したことがわかる。また、実施例1と実施例4および5から、熱可塑性エラストマーAの中分子量品と高分子量品を2種併用することで、熱可塑性重合体組成物のMFRが高まり、成形加工性が更に向上したことがわかる。実施例5~8からは、極性基含有オレフィン系共重合体Cのビカット軟化点が45~65°C実施例5、7及び8、さらには45~55°C実施例5及び7である場合、180°C又は240°Cで加熱処理した場合の接着力が一層改善されたことがわかる。表2より、極性基含有オレフィン系共重合体Cを含有しない比較例1及び4、極性基含有オレフィン系共重合体Cの含有量が少な過ぎる比較例2、さらには極性基含有オレフィン系共重合体Cの含有量が多過ぎる比較例3では、180°Cの加熱処理では十分な接着性が得られないことがわかる。極性基含有オレフィン系共重合体Cの代わりに、極性基を含有しないポリオレフィンを用いた比較例5および6では、180°Cでの加熱処理、240°Cでの加熱処理のいずれによっても、十分な接着性が得られなかった。熱可塑性エラストマーAを含有しない比較例7では、良好な力学物性が得られない上、180°Cの加熱処理では十分な接着性が得られなかった。なお、図1および図2においては、下方がシートの表面方向であり、図2では、内部において、熱可塑性エラストマー成分A中に、ポリビニルアセタール樹脂成分Bが島状に存在しているが、表面には疎らにしか存在が認められない。一方、図1では、表面にエチレン-アクリル酸メチル共重合体成分Cとポリビニルアセタール樹脂成分Bが存在していることが分かる。詳細は明らかではないが、成分Aと成分C、成分Bと成分Cの結合力が高く、剥離時に各成分の境界部分で破断が起こらない為、成分の分散状態の相違により、実施例で製造した熱可塑性重合体組成物の特性と、比較例で製造した熱可塑性重合体組成物の特性との間において差が生じたものと推測される。"